(57)【要約】【課題】  明度の低い黒色系あるいは透明な被記録材料に対して隠蔽性が優れ、また、顔料の沈降や、液粘度や顔料粒度などが変化しない経時安定性に優れたインクジェット記録用油性白色インキの提供。【解決手段】  アルミニウムおよび／または珪素の酸化物で被覆されている平均一次粒子径が０．１５〜０．２５μｍの酸化チタン微粒子を、さらにＳｉＨ含有ポリシロキサンおよび／またはジメチルポリシロキサンにて０．０１〜２．５質量％の割合で表面処理した白色顔料（ａ成分）と、繊維素系樹脂と高分子分散剤の混合体（ｂ成分）と、グリコールエーテル類および／またはグリコール類を含有する溶剤（ｃ成分）とを含有することを特徴とするインクジェット記録用油性白色インキ。【選択図】  なし【特許請求の範囲】
【請求項１】
アルミニウムおよび／または珪素の酸化物で被覆されている平均一次粒子径が０．１５〜０．２５μｍの酸化チタン微粒子を、さらにＳｉＨ含有ポリシロキサンおよび／またはジメチルポリシロキサンにて０．０１〜２．５質量％の割合で表面処理した白色顔料（ａ成分）と、繊維素系樹脂と高分子分散剤の混合体（ｂ成分）と、グリコールエーテル類および／またはグリコール類を含有する溶剤（ｃ成分）とを含有することを特徴とするインクジェット記録用油性白色インキ。
【請求項２】
前記のＳｉＨ含有ポリシロキサンが下記一般式（１）で表わされる化合物である請求項１に記載のインキ。
2004263181.tif 000006
（上記式中のｍ＝０以上の整数であり、ｎ＝１以上の整数であり、ｍ＋ｎ＝３〜５００の整数である。）
【請求項３】
前記の繊維素系樹脂と高分子分散剤の配合割合が、繊維素系樹脂／高分子分散剤＝６〜８／１００（質量比）である請求項１または２に記載のインキ。
【請求項４】
前記の高分子分散剤が、重量平均分子量４０，０００〜６０，０００のアクリル系共重合体のアミン塩である請求項１〜３のいずれか１項に記載のインキ。
【請求項５】
前記のａ成分とｂ成分との配合割合が、ａ／ｂ＝３〜１４／１（質量比）である請求項１〜４のいずれか１項に記載のインキ。
【請求項６】
前記のグリコールエーテル類および／またはグリコール類が、ジエチレングリコールジエチルエーテル、ジプロピレングリコールモノメチルエーテルおよびトリエチレングリコールモノメチルエーテルから選ばれる少なくとも１種である請求項１〜５のいずれか１項に記載のインキ。
【請求項７】
前記のａ成分とｃ成分との配合割合が、ａ／ｃ＝４〜１２／１００（質量比）である請求項１、２および６のいずれか１項に記載のインキ。
【請求項８】
インキ被膜の光の透過濃度が、被膜厚１μｍにおいて０．２０以上である請求項１〜７のいずれか１項に記載のインキ。
【発明の詳細な説明】
【技術分野】
【０００１】
本発明は、保存安定性、経時安定性および印字物の下地に対する隠蔽性が優れたインクジェット記録用油性白色インキ（以下単に「白色インキ」または「インキ」という場合がある）に関する。
【背景技術】
【０００２】
従来、インクジェット記録方式は、コンピューターなどからの電気信号に応じてインキの液滴をプリントヘッドあるいはスプレイノズルから高速で被記録材料に向けて噴射し、被記録材料のインキ受容層に印字している。上記のインクジェット記録方式は、騒音が少なく、高速にて記録が可能なために、コピー、ファクシミリー、ポスター、ディスプレイなどに広く普及して来ている。これに伴い、これらのインクジェット記録方式に使用されるインキは、経時変化がなく、画像を形成した場合に十分な濃度を長期間安定に維持でき、被記録材料に印字される画像が優れた原稿再現性と十分な濃度を有することが要求される。
【０００３】
このために、使用されるインキは、ヘッドのノズルで目詰りしたり、インキカートリッジからヘッドに達するまでに通過する濾過フィルターを目詰りさせないことが要求されている。そのために、インキは、その密度、粘度、粒子性、濃度などのインキ特性を調整する必要がある。上記のインキは、一般に染料や顔料の着色剤と、これらを分散する分散剤や溶媒、必要に応じて添加剤にて構成されている。
【０００４】
とくに、インクジェット用白色インキは、明度の低い黒色系あるいは透明な被記録材料に印字することにより、視認性のよい印字物が得られ、種々の製品のマーキングにも有効である。さらに、上記の被記録材料に白色インキ以外の着色インキにて印字した場合、下地の色の影響を受けて鮮明に印字が再現できない。このために、印字後、下地に対する十分な隠蔽性を有する白色インキによって下地印刷を行って空いた下地を隠蔽し、その白地の上に他の着色インキで印字することが要求される。
【０００５】
しかしながら、上記の白色インキは、着色剤として酸化チタン顔料を使用しているが、従来の酸化チタン顔料を使用した白色インキは、保存中に顔料粒子の比重や使用溶媒などに起因して、とくに、アルコール系溶媒を用いた場合には、酸化チタン顔料が経時的に沈降・凝集することで、酸化チタン顔料の再分散性が低下する。このような課題を解決するために、白色顔料組成物（特許文献１）が提案されている。しかしながら、特許文献１に開示の白色顔料組成物では、アルミナ処理のみの酸化チタン顔料を、カルボキシル基を有するアクリル樹脂を分散剤として使用して、アルコール系溶媒に分散することにより、沈殿した白色顔料の再分散性が改良されているが、実作業ではインキ中の沈降した顔料の再分散を行わずそのままで使用できることが要望されている。また、アルミナ処理のみの酸化チタン顔料を白色顔料として使用した場合には、インキの保管時におけるインキの粘度の上昇や顔料の凝集が進行しやすく、とくに、インクジェットインキに使用した場合には、プリンターのノズルを目詰りさせたり、保存安定性が著しく低下する。
【０００６】
また、インキの十分な下地に対する隠蔽性を得るために、顔料として粒径の大きい酸化チタン顔料を使用したインキは、印字物の下地に対する隠蔽性はよいが、経時的に顔料が沈降したり、印字ヘッドに目詰りするという問題がある。一方、沈降を防止するために粒径の小さい酸化チタン顔料を使用した場合には、顔料の分散安定性は改良されるが、反面、印字物の下地に対する隠蔽性が低下する。このように、インクジェットインキに使用される酸化チタン顔料の粒径は、その大きさにより、下地に対する隠蔽性と分散安定性において相反する問題がある。このために、印字物の下地に対する隠蔽性が大きく、また、顔料が沈降したり、液の粘度や顔料の粒度などが変化しない経時安定性に優れたインクジェット記録用白色インキが要望されている。
【０００７】
【特許文献１】特開平６−１０７９６４号公報
【発明の開示】
【発明が解決しようとする課題】
【０００８】
従って、本発明の目的は、とくに、明度の低い黒色系あるいは透明な被記録材料に対して隠蔽性が優れ、また、顔料の沈降や、液粘度や顔料粒度などが変化しない経時安定性に優れたインクジェット記録用油性白色インキを提供することである。
【課題を解決するための手段】
【０００９】
上記の目的は以下の本発明によって達成される。すなわち、本発明は、アルミニウムおよび／または珪素の酸化物で被覆されている平均一次粒子径が０．１５〜０．２５μｍの酸化チタン微粒子を、さらにＳｉＨ含有ポリシロキサンおよび／またはジメチルポリシロキサンにて０．０１〜２．５質量％の割合で表面処理した白色顔料（ａ成分）と、繊維素系樹脂と高分子分散剤の混合体（ｂ成分）と、グリコールエーテル類および／またはグリコール類を含有する溶剤（ｃ成分）とを含有することを特徴とする白色インキを提供する。
【００１０】
本発明は、前記の課題を解決すべく鋭意検討した結果、上記のａ成分とｂ成分とをｃ成分に分散してなるインキが、顔料が沈降せず、液の粘度および顔料の粒度が変化しない経時安定性に優れ、また、通常のインクジェットプリンターにて明度の低い黒色系あるいは透明な被記録材料に印字した場合に、下地に対する隠蔽性が優れたインキであることを見い出した。
【発明の効果】
【００１１】
本発明によれば、特定の白色顔料を特定の分散剤および溶媒に分散することにより、顔料の経時的耐沈降性が優れ、液の粘度や顔料の粒度の変化がなく、印字の際に印字ヘッドに目詰りなどがなく、印字適性および隠蔽性が優れたインキが提供される。
【発明を実施するための最良の形態】
【００１２】
次に発明を実施するための最良の形態を挙げて、本発明をさらに詳しく説明する。本発明を特徴づけるａ成分は、アルミニウムおよび／または珪素の酸化物で被覆されている平均一次粒子径が０．１５〜０．２５μｍの酸化チタン微粒子を、さらに、ＳｉＨ含有ポリシロキサンおよび／またはジメチルポリシロキサンにて０．０１〜２．５質量％の割合で表面処理した白色顔料である。なお、本発明において「酸化物」とは無水の酸化物、含水酸化物および両者の混合物を意味する。
【００１３】
上記の酸化チタンとしては、公知のルチル型および／またはアナターゼ型の二酸化チタンが使用でき、好ましくはルチル型二酸化チタンを使用する。また、前記の酸化物（およびそれらの含水酸化物）としては、例えば、ＳｉＯ2、Ａｌ2Ｏ3などの酸化物や、ＳｉＯ2・ｎＨ2Ｏ、Ａｌ2Ｏ3・ｎＨ2Ｏなどの含水酸化物が挙げられ、好ましくはＡｌ2Ｏ3およびその含水酸化物を用いる。前記のａ成分は、上記の酸化物やその含水酸化物にて表面処理された状態での平均一次粒子径が０．１５〜０．２５μｍ、好ましくは０．１５〜０．２１μｍの微粒子である。この際の酸化チタン微粒子と上記酸化物との質量比は特に限定されないが、一般的には酸化チタン微粒子１００質量部当たり上記酸化物は約０．０１〜３０質量部である。
【００１４】
前記ａ成分の平均一次粒子径が、上記上限を超える場合には、得られるインキの下地に対する隠蔽性は上昇するが、保存中に顔料が凝集・沈降しやすく、保存安定性が悪くなる。また、印字中に印字ヘッドにインキが目詰りしやすくなる。一方、ａ成分の平均一次粒子径が、上記下限未満の場合には、保存中に顔料が沈降せず保存安定性はよいが、印字物の下地に対する隠蔽性が不足する。
【００１５】
前記のＳｉＨ含有ポリシロキサンとしては、例えば、下記一般式（１）に表わされるメチルハイドロジェンポリシロキサンを主成分とするもの、メチルハイドロジエンシクロポリシロキサンおよびそれらの誘導体などＳｉＨ含有するポリシロキサン類など、好ましくは下記一般式（１）で表わされるメチルハイドロジェンポリシロキサンが挙げられる。
2004263181.tif 000002
上記式中のｍ＝０以上の整数であり、ｎ＝１以上の整数であり、ｍ＋ｎ＝３〜５００の整数である。より好ましいメチルハイドロジェンポリシロキサンの例としては、上記式においてｍ＋ｎ＝１０〜１００のものが挙げられる。
上記のｍ＋ｎの値が高過ぎても、また、低過ぎても顔料の分散性が低下する。  上記のメチルハイドロジェンポリシロキサンは、例えば、信越化学工業（株）からメチルハイドロジェンポリシロキサン［ＫＦ−９９］の商品名にて入手して本発明で使用することができる。
【００１６】
また、前記のジメチルポリシロキサンとしては、例えば、下記一般式に表わされる直鎖型ジメチルポリシロキサンを主成分とするものなどが挙げられる。
2004263181.tif 000003
（ｎは１以上の整数を表わす。）
上記のジメチルポリシロキサンは、例えば、信越化学工業（株）からジメチルポリシロキサン［ＫＦ−９６］の商品名にて入手して本発明で使用することができる。
【００１７】
また、本発明で使用するａ成分は、必要に応じて本発明の目的を妨げない範囲において、前記のポリシロキサンに、メチルフェニルシリコーンオイル、ポリエーテル変性シリコーンオイル、アルキル変性シリコーンオイル、アミノ変性シリコーンオイル、メルカプト変性シリコーンオイル、フッ素変性シリコーンオイルなどのシリコーンオイルを併用して処理することができる。
【００１８】
本発明で使用するａ成分は、前記のアルミニウムおよび／または珪素の酸化物にて処理された酸化チタンを、前記のポリシロキサンを用いて被覆する。前記のポリシロキサンの顔料に対する被覆量は０．０１〜２．５質量％、好ましくは０．３〜１．０質量％である。前記のポリシロキサンの被覆量が上記上限を超える場合には、得られるインキ中でａ成分が沈降しやすくなる。一方、ポリシロキサンの被覆量が上記下限未満の場合には、得られるインキに十分な濃度の白色度が得られず、印字物の下地に対する隠蔽性が不足する。
【００１９】
また、本発明で使用するｂ成分は、繊維素系樹脂と高分子分散剤の混合体である。上記の高分子分散剤としては、公知の高分子分散剤、例えば、ゼラチン、カゼイン、アルブミンなどのタンパク質類、アラビアゴム、トラガントゴムなどの天然ゴム、アルギン酸トリエタノールアミン、アルギン酸アンモニウムなどのアルギン酸誘導体、ポリビニルアルコール類、ポリビニルピロリドン類、ポリアクリル酸、アクリル酸−アクリロニトリル共重合体、酢酸ビニル−アクリル酸エステル共重合体、アクリル酸−アクリル酸アルキルエステル共重合体などのアクリル系共重合体、スチレン−メタクリル酸共重合体、スチレン−メタクリル酸−アクリル酸アルキルエステル共重合体などのスチレン−アクリル系共重合体、スチレン−マレイン酸共重合体、酢酸ビニル−エチレン共重合体、酢酸ビニル−マレイン酸エステル共重合体、酢酸ビニル−クロトン酸共重合体などの酢酸ビニル系共重合体などのアンモニウムまたはアミンの塩などが挙げられる。
【００２０】
上記塩としては、得られる重合体の少なくとも一部を構成する単量体として３級アミノ基含有単量体などのアミンの塩を有するアクリル酸エステルなどの単量体から構成されており、例えば、（メタ）アクリル酸ジメチルアミノエチル、（メタ）アクリル酸ジエチルアミノエチル、ジメチルアミノプロピル（メタ）アクリルアミド、ジエチルアミノプロピル（メタ）アクリルアミドなどの単量体を使用した重合体および共重合体などのアミン塩が挙げられる。
【００２１】
好ましい高分子分散剤としては、重量平均分子量４０，０００〜６０，０００のアクリル系共重合体のアミン塩、とくに好ましくは３級アミン塩が挙げられる。上記の高分子分散剤としては、例えば、ビックケミー・ジャパン社から「Ｄｉｓｐｅｒｂｙｋ（登録商標）−２０５０」などの商品名で入手して本発明で使用することができる。
【００２２】
前記の繊維素系樹脂としては、酢酸セルロース、プロピオン酸セルロース、酪酸セルロース、三酢酸セルロース、酢酸酪酸セルロース、エチルセルロース、エチル−２−ヒドロキシエチルセルロース、２−シアノエチルセルロース、ニトロセルロース、セルロースアセテートブチレートなどのセルロース誘導体など、好ましくは酢酸セルロースが挙げられる。
【００２３】
上記のｂ成分は、上記の高分子分散剤単体でも使用することができるが、上記の繊維素系樹脂を配合することによって、得られるインキの粘度調整やインキ被膜の耐擦過性が向上する。上記の繊維素系樹脂と高分子分散剤の配合割合は、好ましくは繊維素系樹脂／高分子分散剤＝６〜８／１００（質量比）である。上記の繊維素系樹脂の配合割合が上記上限を超える場合には得られるインキの粘度が上昇して良好な印字適性が得られない。一方、繊維素系樹脂の配合割合が上記下限未満の場合には、得られる印字物の充分な耐擦過性が得られない。
【００２４】
また、上記ｂ成分と前記のａ成分の配合割合は、ａ／ｂ＝３〜１４／１（質量比）、好ましくはａ／ｂ＝３〜５／１（質量比）である。上記のａ成分の割合が、上記上限を超える場合には得られるインキの粘度が上昇して印字適性が低下する。一方、ａ成分の割合が上記下限未満の場合には、印字物の下地に対する隠蔽性が低下する。
【００２５】
また、本発明で使用するｃ成分は、ａ成分との濡れ性がよく、得られるインキの印字適性に有効であるグリコールエーテル類および／またはグリコール類を主成分とする有機溶媒が挙げられる。
【００２６】
上記のグリコールエーテル類としては、例えば、ジまたはトリエチレングリコールのモノブチルエーテル；プロピレングリコールのモノブチルエーテル、モノエチルエーテル、モノプロピルエーテル、またはモノメチルエーテル；ジプロピレングリコールのモノブチルエーテル、ジエチレングリコールのモノヘキシルエーテルなどのエーテルなど、およびそれらの混合物など、好ましくはジエチレングリコールジエチルエーテル、ジプロピレングリコールモノメチルエーテルおよびトリエチレングリコールモノメチルエーテルから選ばれる少なくとも１種が挙げられる。
【００２７】
上記のｃ成分は、必要に応じて他の有機溶媒、例えば、エチレングリコールモノメチルエーテルアセテート、エチレングリコール−モノエチルエーテルアセテート、ジエチレングリコールモノメチルエーテルアセテート、プロピレングリコールモノメチルエーテルアセテートなどのエステル類、およびそれらの混合物を混合併用して使用することができる。
【００２８】
前記のａ成分と上記のｃ成分との配合割合は、ａ／ｃ＝４〜１２／１００（質量比）、好ましくはａ／ｃ＝６〜１０／１００（質量比）である。上記ａ成分の配合割合が上記上限を超える場合には、インキ中においてａ成分が沈降しやすくなり、インキの保存安定性が低下し、一方、配合割合が上記下限未満の場合には、得られるインキによる印字物の下地に対する隠蔽性が低下する。
【００２９】
本発明のインキは、必要に応じて前記のグリコールエーテル類および／またはグリコール類を主成分とする溶剤に混合分散できる樹脂、例えば、塩化ビニル−酢酸ビニル共重合体、ロジン変性フェノール樹脂、ポリエステル樹脂、ポリアミド樹脂、エポキシ樹脂などの樹脂類などの如き繊維素系樹脂以外の樹脂を含むことができる。また、本発明のインキには、ワックス、帯電防止剤、界面活性剤、粘度調整剤、可塑剤、消泡剤、酸化防止剤、紫外線吸収剤などの公知の添加剤を、本発明の目的を妨げない範囲において添加して使用することができる。
【００３０】
本発明のインキは、上記の各成分を公知の方法で均一に混合して前記ａ成分を溶媒中に分散して調製する。調製方法としては、例えば、ペイントシェイカーにてφ０．８ｍｍのジルコニアビーズにて１時間分散後、φ０．３ｍｍのジルコニアビーズで５時間分散し、インキの粘度を４．０±０．２ｍＰａ・ｓに調整する方法が挙げられる。なお、インキの粘度測定は、落球式粘度計（日本シーベルヘグナー（株）製のＡＭＶｎ）にて測定した値である。上記のインキによる通常の被記録材料への印字は、市販のインクジェットプリンターを使用して行うことができる。
【実施例】
【００３１】
次に実施例および比較例を挙げて本発明をさらに具体的に説明する。なお、文中「部」および「％」とあるのは質量基準である。なお、本発明は下記の実施例に限定されるものではない。
【００３２】
（実施例１〜２）
下記のａ成分、ｂ成分およびｃ成分を前記の調製方法にて、表１のように均一に混合分散して粘度が４．０±０．２ｍＰａ・ｓである本発明のインキＶ１〜Ｖ２を調製した。なお、表１におけるａ成分、ｂ成分およびｃ成分は下記の通りである。
ａ成分：
ａ１＝アルミナにて表面処理された平均一次粒子径０．２１μｍの二酸化チタンをさらにメチルハイドロジェンポリシロキサン（信越化学工業（株）製、メチルハイドロジェンポリシロキサンＫＦ−９９）にて０．７５％処理した白色顔料
ａ２＝アルミナおよび珪素の酸化物にて表面処理された平均一次粒子径０．２２μｍの二酸化チタンをさらにメチルハイドロジェンポリシロキサン（信越化学工業（株）製、メチルハイドロジェンポリシロキサンＫＦ−９９）にて０．５０％処理した白色顔料
ｂ成分：アクリル系高分子分散剤（ビックケミー・ジャパン社製、Ｄｉｓｐｅｒｂｙｋ−２０５０、重量平均分子量５０，０００）１．４部と酢酸セルロース０．１部の混合物
ｃ成分：ジエチレングリコールジエチルエーテル３７．０部と、ジプロピレングリコールモノメチルエーテル３７．０部と、トリエチレングリコールモノメチルエーテル１８．５部との混合溶剤
【００３３】
2004263181.tif 000004
なお、表中の数値は部数である。
【００３４】
（比較例１〜４）
［比較例１］
実施例１において使用される白色顔料に代えて、メチルハイドロジェンポリシロキサンにて処理されていない二酸化チタンを使用する以外は、実施例１と同様にして比較例のインキＹ１を調製した。
【００３５】
［比較例２］
実施例１において使用される白色顔料に代えて、メチルハイドロジェンポリシロキサンにて３．０％の割合で表面処理した二酸化チタンを使用する以外は、実施例１と同様にして比較例のインキＹ２を調製した。
【００３６】
［比較例３］
実施例２において使用される白色顔料に代えて、アルミナおよび珪素の酸化物にて表面処理された平均一次粒子径０．２７μｍの二酸化チタンをさらにメチルハイドロジェンポリシロキサンにて１．０％の割合で表面処理した顔料を使用する以外は、実施例２と同様にして比較例のインキＹ３を調製した。
【００３７】
［比較例４］
実施例１において使用される白色顔料に代えて、アルミナにて全く表面処理されていない平均一次粒子径０．１μｍの二酸化チタンをさらにメチルハイドロジェンポリシロキサンにて０．７５％の割合で表面処理した顔料を使用する以外は、実施例１と同様にして比較例のインキＹ４を調製した。
【００３８】
上記の実施例および比較例で得られた各インキを使用して、インキの経時安定性に関し、顔料の沈降性、粘度および粒度の変化を、また、インキの下地に対する隠蔽性に関して下記の方法にて測定し、下記の基準にて評価した。評価結果を表２に示す。なお、上記の顔料の沈降性、粘度および粒度の変化は、上記の各々のインキを６０℃で１週間保管し、保管前後の変化について測定した。
【００３９】
（沈降性）
目視にてインキの沈降状態を観察する。
評価：
○：顔料の沈降が認められない。
△：顔料の沈降が認められるが、インキを振ると沈降が消失する。
×：顔料の沈降が認められ、インキを振っても沈降が消失しない。
【００４０】
（粘度）
落球式粘度計（日本シーベルヘグナー株製、ＡＭＶｎ）を使用して、２０℃の条件にて、インキの保管直前の粘度と保管後の粘度の変化を測定する。
評価：
○：インキの保管直前の粘度値（初期値）と保管後の粘度値の変化率が２．５％以内である。
△：上記の粘度の変化率が２．５％を越え５％未満である。
×：上記の粘度の変化率が５％を越える。
【００４１】
（粒度）
粒度計（日機装（株）製、マイクロトラックＵＰＡ−１５０）を使用して、インキの保管直前の顔料の粒度と保管後の粒度の変化を測定する。
評価：
○：インキの保管直前の粒度（初期値）と保管後の粒度の変化率が１０％以内である。
△：上記の粒度の変化率が１０％を越え２０％未満である。
×：上記の粒度の変化率が２０％を越える。
【００４２】
（隠蔽性）
バーコーターＮｏ．６を使用して、上記の各々のインキを７５μｍのポリエステルフィルムに展色（乾燥膜厚約１μｍ）し、展色物を作製した。該展色物をマクベス濃度計（マクベス社製、ＴＤ−９０４）を使用して光の透過濃度を測定し、評価した。
評価：
○：印字物の光の透過濃度が０．２０以上であり、隠蔽性が優れている。
×：印字物の光の透過濃度が０．２０未満であり、隠蔽性が劣る。
【００４３】
2004263181.tif 000005
【００４４】
上記評価結果から本発明のインキは、前記の条件で長時間放置しても、顔料の沈降性がなく、また、インキの粘度および顔料の粒度の変化がほとんどなく、インキの経時安定性および保存安定性が優れており、また、印字基材に対するインキの隠蔽性が優れていることが実証されている。
【産業上の利用可能性】
【００４５】
本発明によれば、本発明のインキは、経時安定性および保存安定性が優れていることから、使用時にインキを再分散して使用することもなく、印字ヘッドに目詰りのない連続印刷ができ、また、印字基材に対して経時変化のない白色度の高い隠蔽性の優れた印字物および視認性のよいマーキングが得られるインクジェット記録用油性白色インキとして有効に使用することができる。